КАТАЛИЗАТОР ГИДРОКРЕКИНГА, СОДЕРЖАЩИЙ БЕТА- И Y-ЦЕОЛИТЫ, И СПОСОБ ГИДРОКРЕКИНГА СЫРЬЯ С ИСПОЛЬЗОВАНИЕМ КАТАЛИЗАТОРА

6
1. Композиция катализатора, содержащая катализатор, который включает носитель, гидрирующий компонент, бета-цеолит, имеющий общее молярное соотношение диоксида кремния к оксиду алюминия меньше, чем 30, и адсорбционную способность по SF, по меньшей мере, 28 мас.%, где а) первый Y-цеолит имеет размер элементарной ячейки от 24.25 до 24,32 Å (Y цеолит I), в) второй Y-цеолит имеет размер элементарной ячейки от 24,33 до 24,38 Å (Y цеолит II), в котором i) размер элементарной ячейки Y цеолита II, составляющий, по меньшей мере на 0,04 Å больше, чем размер элементарной ячейки Y цеолита I; ii) катализатор имеет молярное соотношение Y цеолита I к Y цеолиту II от 1.5 до 6.5 на высушенной основе; iii) катализатор имеет положительную сумму, не больше 5 вес.% Y цеолита I и Y цеолита II от общего веса бета цеолита, Y цеолита I, Y цеолита II, и в котором Y цеолит I имеет общее молярное отношение диоксида кремния к оксиду алюминия от 5,0 до 11,0, причем катализатор содержит от 0,1 до 2 мас.% бета-цеолита в расчете на объединенный сухой вес бета-цеолита, Y цеолита I, Y цеолита II и носителя, и в котором катализатор имеет отношение Y-цеолита I к бета-цеолиту по массе от 1 до 10 в высушенном состоянии.
2
2. Композиция по п.1, в которой Y-цеолит I имеет площадь поверхности меньше, чем 800 м/г.
3. Композиция по п.1, в которой гидрирующий компонент выбирают из группы, состоящей из молибдена, вольфрама, никеля, кобальта и их оксидов и сульфидов.
4. Композиция по п.1, в котором Y цеолит I имеет размер элементарной ячейки от 24,26 до 24,30 Å.
5. Композиция по п.1, в которой весовое соотношение Y цеолита I к бета-цеолиту составляет от 2,3 до 5,9 в высушенном состоянии.
6. Композиция по п.1, в которой Y цеолит I получают способом, который включает следующие стадии:
a) частичный аммониевый обмен натриевой формы Y цеолита;
b) прокаливание цеолита, полученного на стадии (a) в присутствии паров воды;
c) аммониевый обмен цеолита, полученного на стадии (b); и
d) прокаливание цеолита, полученного на стадии (c) в присутствии паров.
7. Композиция по п.1, в которой Y цеолит I получают способом, который включает следующие стадии:
a) частичный аммониевый обмен натриевой формы Y цеолита;
b) прокаливание цеолита, полученного на стадии (a) в присутствии паров воды;
c) контактирование цеолита, полученного на стадии (b) с водным раствором фторсиликатной соли; и
d) прокаливание цеолита, полученного на стадии (c) в присутствии паров воды.
8. Композиция по п.1, в которой Y цеолит I получают способом, который включает следующие стадии:
a) контактирование натриевой формы Y цеолита с водным раствором фторсиликатной соли; и
b) прокаливание цеолита, полученного на стадии (a) в присутствии паров воды.
9. Способ гидрокрекинга углеводородного сырья, который включает контактирование сырья при температуре от 232 до 454°C под избыточным давлением от 5171 до 24132 кПа в присутствии водорода с композицией катализатора, заявленной в пп.1-9.